(57)【要約】【課題】  顔料が良分散されており、かつ、和紙などの易吸収性用紙に対しても滲むことなく、きれいで鮮明な印影が得られるスタンプ台又は浸透印用インキ組成物を提案する。【解決手段】  ポリエチレングリコール、ポリプロピレングリコールから選ばれる１又は２以上の主溶剤と、顔料と、前記溶剤に可溶な樹脂と、前記溶剤に不溶な金属石鹸を含有するスタンプ台又は浸透印用インキ組成物。前記金属石鹸が、ステアリン酸バリウム、ステアリン酸アルミニウム、ラウリン酸バリウム、ラウリン酸アルミニウム、ｐ−ｔ−ブチル安息香酸バリウム、ｐ−ｔ−ブチル安息香酸アルミニウムから選ばれる１又は２以上の金属石鹸であるスタンプ台又は浸透印用インキ組成物。【選択図】        なし【特許請求の範囲】
【請求項１】
ポリエチレングリコール、ポリプロピレングリコールから選ばれる１又は２以上の主溶剤と、顔料と、前記溶剤に可溶な樹脂と、前記溶剤に不溶な金属石鹸を含有するスタンプ台又は浸透印用インキ組成物。
【請求項２】
前記金属石鹸が、ステアリン酸バリウム、ステアリン酸アルミニウム、ラウリン酸バリウム、ラウリン酸アルミニウム、ｐ−ｔ−ブチル安息香酸バリウム、ｐ−ｔ−ブチル安息香酸アルミニウムから選ばれる１又は２以上の金属石鹸である請求項１のスタンプ台又は浸透印用インキ組成物。
【請求項３】
前記インキ組成物に、エチレングリコールモノアルキルエーテル、プロピレングリコールモノアルキルエーテル、ジエチレングリコールモノアルキルエーテル、ジプロピレングリコールモノアルキルエーテル、トリエチレングリコールモノアルキルエーテル、トリプロピレングリコールモノアルキルエーテルから選ばれる１又は２以上の浸透剤を更に配合してなる請求項１又は請求項２のスタンプ台又は浸透印用インキ組成物。
【発明の詳細な説明】
【技術分野】
【０００１】
本発明は、スタンプ台や浸透印に使用するためのインキ組成物に関するものである。
【背景技術】
【０００２】
従来より不揮発性のスタンプ台や浸透印用インキとしては、水性のものと油性のものが知られている。
水性インキは溶剤として水を使用するが、水単独では蒸発乾燥してしまうので、通常グリセリン等の保湿剤を混合して乾燥を防いでいる。しかし、外界が乾燥している時期にはインキがかすれ、外界の湿度が高い時期には吸湿しすぎてべとついてしまう欠点があった。
一方、油性インキとしては、グリセリン、ひまし油、ひまし油誘導体、グリセリン誘導体などの不揮発性有機溶剤を用いたインキが知られている。しかし、グリセリンは前記の通り吸湿性があるので、外界の湿度が高い時期は、吸湿しすぎてべとついてしまう欠点があった。また、ひまし油は吸湿・乾燥はしないものの、粘度が高すぎて、押印後の印影の乾燥速度が極めて遅く、他の書類や手を汚す欠点があった。
そこで、本出願人は種々の欠点を解決したスタンプ台又は浸透印用の油性インキを発明し、これを出願した（特開２０００-１８６２４５号、特開２００１-０１９８７９号等）。
しかし、従来のインキは、上質紙やＰＰＣ用紙などの普通吸収性用紙の場合には比較的鮮明な印影を得ることができるが、和紙などの易吸収性用紙の場合には印影に滲みが生じ、印影が極めて不鮮明なものとなるという欠点があった。
特に、ナノオーダーサイズの極小粒子の顔料を用いると、更に印影の滲みが顕著となると同時に、顔料が凝集してしまう欠点があった。
【０００３】
【特許文献１】特開２０００-１８６２４５号公報
【特許文献２】特開２００１-０１９８７９号公報
【発明の開示】
【発明が解決しようとする課題】
【０００４】
そこで、本発明者は、顔料が良分散されており、かつ、和紙などの易吸収性用紙に対しても滲むことなく、きれいで鮮明な印影が得られるスタンプ台又は浸透印用インキ組成物を提案する。
【課題を解決するための手段】
【０００５】
ポリエチレングリコール、ポリプロピレングリコールから選ばれる１又は２以上の主溶剤と、顔料と、前記溶剤に可溶な樹脂と、前記溶剤に不溶な金属石鹸を含有するスタンプ台又は浸透印用インキ組成物。前記金属石鹸が、ステアリン酸バリウム、ステアリン酸アルミニウム、ラウリン酸バリウム、ラウリン酸アルミニウム、ｐ−ｔ−ブチル安息香酸バリウム、ｐ−ｔ−ブチル安息香酸アルミニウムから選ばれる１又は２以上の金属石鹸であるスタンプ台又は浸透印用インキ組成物。前記インキ組成物に、エチレングリコールモノアルキルエーテル、プロピレングリコールモノアルキルエーテル、ジエチレングリコールモノアルキルエーテル、ジプロピレングリコールモノアルキルエーテル、トリエチレングリコールモノアルキルエーテル、トリプロピレングリコールモノアルキルエーテルから選ばれる１又は２以上の浸透剤を更に配合してなるスタンプ台又は浸透印用インキ組成物。
【発明の効果】
【０００６】
本発明は、配合された金属石鹸が、用紙の繊維を溶剤や顔料が伝っていくことを防止するので、上質紙やＰＰＣ用紙などの普通吸収性用紙だけでなく、和紙などの易吸収性用紙に対しても滲むことなく、きれいで鮮明な印影が得られるインキ組成物を得ることができた。また、マイクロメーター以下のナノオーダーサイズの極小顔料でもインキ組成物中に良分散させることができ、和紙等の薄い紙において滲みを生じること無く鮮明捺印が可能である。
【発明を実施するための最良の形態】
【０００７】
以下、本発明を詳細に説明する。
溶剤には、ポリエチレングリコール、ポリプロピレングリコールから選ばれる１又は２以上を主溶剤として用いる。本発明では、一般に市販されている平均分子量が２００〜６２００のポリエチレングリコール、又は、一般に市販されている平均分子量が２００〜６２００のポリプロピレングリコールが特に好ましく用いられ、この主溶剤はインキ全量に対して５０〜９５重量％を配合することができ、特に好ましい範囲は５５〜９０重量％である。
【０００８】
本発明に用いる着色剤としては、顔料を用いる。顔料としては、特に制限されることなく従来公知の有機顔料及び無機顔料を単独又は混合して使用することができ、例えば、アゾ系、フタロシアニン系、キナクリドン系、アントラキノン系、ジオキサジン系、インジゴ・チオインジゴ系、ベリノン・ベリレン系、イソインドレノン系、アゾメチレンアゾ系などの有機顔料や、カーボンブラック、マイカ、チタン白、パール顔料、酸化鉄・アルミニウム粉・真鍮等金属顔料などの無機顔料を用いることができる。
これらの顔料は必要に応じて、ポリアクリル酸、ポリメタクリル酸、スチレン−アクリル酸共重合体、スチレン−アクリル酸−α−メチルスチレン共重合体等のアクリル系樹脂や、当該アクリル系樹脂の金属塩・アンモニウム塩・アミン塩や、ポリビニルブチラール、ポリビニルアルコールなどの他の公知の樹脂に練り込んで使用することもでき、このようにあらかじめ練り込んでおくと溶剤と混合する際に容易に分散するので便利である。また、既に分散剤中に顔料を練り込んである市販の加工顔料を用いることもできる。
これらの顔料は色合いを勘案しながら単独又は混合して使用でき、インキ全量に対し１〜３０重量％の顔料分が使用できる。
また、顔料の粒子としては、１０ｎｍ〜１μｍのものが使用でき、特に、２０ｎｍ〜３００ｎｍのものが好ましく用いられる。
また、補色剤として染料を配合することを許容する。染料としては、モノアゾ系、ジスアゾ系、金属錯塩型モノアゾ系、アントラキノン系、フタロシアニン系、トリアリルメタン系など従来公知の油溶性染料を特に制限されることなく使用することができる。
【０００９】
本発明に用いる樹脂としては、前記溶剤に可溶な樹脂を用いる。樹脂は、顔料分散剤兼顔料固着剤として用いられるものであって、ポリアクリル酸、ポリメタクリル酸、スチレン−アクリル酸共重合体、スチレン−メタクリル酸共重合体、スチレン−アクリル酸−メタクリル酸−メチルメタアクリレート共重合体、スチレン−アクリル酸−２エチルヘキシルアクリレート共重合体、スチレン−アクリル酸−エチルアクリレート共重合体等のアクリル系樹脂、当該アクリル系樹脂の金属塩・アンモニウム塩・アミン塩、スチレン−アクリル酸−α−メチルスチレン共重合体、ポリビニルブチラール、ポリビニルアルコールなどから選ばれる１又は２以上の物質が用いられる。
アクリル系樹脂は、ポリアクリル酸、ポリメタクリル酸、スチレン−アクリル酸共重合体、スチレン−メタクリル酸共重合体、スチレン−アクリル酸−メタクリル酸−メチルメタアクリレート共重合体、スチレン−アクリル酸−２エチルヘキシルアクリレート共重合体、スチレン−アクリル酸−エチルアクリレート共重合体等の樹脂、及び、それらのアルカリ金属塩・アンモニウム塩・アミン塩からなる樹脂であって、酸価８０以下、ガラス転移温度（Ｔｇ）が８０℃以下のものが特に好ましく用いられる。本発明に用いられるアクリル系樹脂粉末を具体的に列挙すると「ジョンクリルＪ−６８３・Ｊ−６８・Ｊ−５８６（以上、ジョンソン（株）製）、ウルトラホールド８・ルビマー１００Ｐ（以上、ＢＡＳＦジャパン（株）製）、レオジック８３０Ｌ・８３５Ｈ・２５０Ｈ・ジュリマーＡＣ−１０Ｐ（以上、日本純薬（株）製）」 等を挙げることができる。これらのアクリル系樹脂は、前記溶剤との相溶性に極めて優れており、例えば両者を混合撹拌後８０℃の状態で５日間放置した場合や３０℃の状態で５日間放置した場合においても、樹脂が析出することは全くなく、顔料を完全に分散させたままの状態を長期に渡って保つことができる。
スチレン−アクリル酸−α−メチルスチレン共重合体は、スチレンとアクリル樹脂とα−メチルスチレンを重合させたコポリマーであって、本発明では酸価１００〜５００、平均分子量２０００〜３００００のものが好ましく用いられ、特に好ましい範囲は酸価２００〜３００、平均分子量５０００〜２００００である。
上記の樹脂は、それぞれ単独で用いてもよいし、もちろん複数を混合して用いてもよく、インキ全量に対して０．１〜３０重量％が使用できる。その中でも特にインキ組成部に与えるチキソトロピー性や粘度、顔料分散性の観点からスチレン−アクリル酸−αメチルスチレン共重合体が最も好ましい結果を得た。
【００１０】
また、本発明に用いる物質として、前記溶剤に不溶な金属石鹸を用いる。金属石鹸は、チキソトロピー性付与剤兼粘度調整剤として用いられるものであって、更に詳しくは高級脂肪酸金属塩である。使用される高級脂肪酸としては、ラウリン酸、ミリスチン酸、パルミチン酸、ステアリン酸、ベヘン酸、ｐ−ｔ−ブチル安息香酸などが挙げられる。使用される金属としては、ナトリウム、カリウム、マグネシウム、カルシウム、亜鉛、アルミニウム、バリウムなどが挙げられる。本発明では、前記高級脂肪酸と前記金属の金属石鹸から選ばれる１又は２以上の物質が用いられる。
その中でもステアリン酸バリウム、ステアリン酸アルミニウム、ラウリン酸バリウム、ラウリン酸アルミニウム、ｐ−ｔ−ブチル安息香酸バリウム、ｐ−ｔ−ブチル安息香酸アルミニウムが、顔料の分散安定性を損なわないため、特に好ましい。
また、本発明に用いる金属石鹸としては、０．１μｍ〜１００μｍのものが使用でき、特に、０．１μｍ〜７５μｍのものが好ましく用いられる。また、粉状のもの、エマルジョン状のものどちらも使用できる。
【００１１】
本発明では上記物質以外にもインキ組成物の浸透乾燥を早めるために、主溶剤を補助するための浸透剤として、エチレングリコールモノアルキルエーテル、プロピレングリコールモノアルキルエーテル、ジエチレングリコールモノアルキルエーテル、ジプロピレングリコールモノアルキルエーテル、トリエチレングリコールモノアルキルエーテル、トリプロピレングリコールモノアルキルエーテルから選ばれる１又は２以上の物質を少量配合してもよい。
【００１２】
以上の添加物の他に、１，３，５−ヘキサハイドロトリアジン、２−メトキシカルボニルアミノベンズイミダゾール−４’−Ｎドデシルベンゾールスルフォン酸塩、１，２−ベンズイソチアゾリン−３−オン、ベンゾチアゾール、ジメチベンジルアルキルアンモニウムクロライドなどの防腐防かび剤や、ジブチルヒドロキシトルエンなどの酸化防止剤を使用することができるが、できれば使用しない、又は、使用しても極めて少量にすることが好ましい。
【実施例】
【００１３】
以下、実施例により本発明を更に具体的に説明するが、本発明はこの実施例によって限定されるものではない。
【表１】
2008088307.tif 000002
上記の顔料と樹脂を三本ロールに投入し混合した後、これをプロペラ撹拌機にて残りの物質と混合してそれぞれのインキを得た。
【００１４】
（試験結果）
【表２】
2008088307.tif 000003
（試験方法及び評価基準）
各実施例、及び、各比較例のインキをスタンプ台に含浸させ、市販の天然ゴム印、市販の感光性樹脂印（商品名：クリアソフト（旭化成社製ＡＲＰ樹脂印））をもって各用紙に押印した。
１．天然ゴム印の変質…スタンプ台盤面に印面を接触させたまま、室温中で１０日間放置した後、上質紙に押印して、その印影を観察した。
○：全く変化なし。
△：文字の周囲がややぼやけていた。
×：文字の周囲がぼやけており、細かい文字がつぶれた。
２．感光性樹脂印の変質…スタンプ台盤面に印面を接触させたまま、室温中で１０日間放置した後、上質紙に押印して、その印影を観察した。
○：全く変化なし。
△：文字の周囲がややぼやけていた。
×：文字の周囲がぼやけており、細かい文字がつぶれた。
３．印影の浸透乾燥時間…温度２０℃、湿度６５％の状態で、上質紙、ＰＰＣ用紙、和紙に押印後、上質紙を重ねて１ｋｇ／ｃｍ２の力を加え、転写しなくなるまでの時間を計測した。
４．印影の滲み性…３ｋｇ／ｃｍ２の力でスタンプ台盤面に印面を接触させてインキを転写させ、上質紙、ＰＰＣ用紙、和紙に押印し、その印影を観察した。
○：印影の滲みなし。
△：印影の滲み若干あり。
×：印影の滲みあり。